ПРЕФОРМА ДЛЯ АРМИРОВАННОГО ВОЛОКНОМ КОМПОЗИТНОГО МАТЕРИАЛА, КОМПОЗИЦИЯ ТЕРМОРЕАКТИВНОЙ СМОЛЫ, АРМИРОВАННЫЙ ВОЛОКНОМ КОМПОЗИТНЫЙ МАТЕРИАЛ И СПОСОБ ПРОИЗВОДСТВА АРМИРОВАННОГО ВОЛОКНОМ КОМПОЗИТНОГО МАТЕРИАЛА

7
1
1. Преформа для производства армированного волокном композитного материала, содержащая композицию термореактивной смолы и основу из сухого армирующего волокна, причем композиция термореактивной смолы отличается тем, что при проведении измерения динамической вязкоупругости при периоде колебания растяжения 0,5 Гц с одновременным нагреванием со скоростью 1,5°С/мин, изменение температуры ΔT составляет 45°C или меньше, пока комплексная вязкость η* снижается от 1×10 до 1×10 Па⋅с.
2. Преформа для производства армированного волокном композитного материала, содержащая композицию термореактивной смолы и основу из сухого армирующего волокна, причем композиция термореактивной смолы имеет одну температуру плавления и теплоту плавления 30 Дж/г или больше.
3. Преформа для производства армированного волокном композитного материала по любому из пп. 1 или 2, в котором композиция термореактивной смолы содержит основное соединение и отверждающий агент, или содержит основное соединение и катализатор, или содержит основное соединение, отверждающий агент и катализатор, и общее содержание кристаллических компонентов составляет 70% масс. или больше в 100% масс. композиции термореактивной смолы.
4. Преформа для производства армированного волокном композитного материала по любому из пп. 1–3, в котором композиция термореактивной смолы содержит основное соединение и отверждающий агент, или содержит основное соединение и катализатор, или содержит основное соединение, отверждающий агент и катализатор, и множество кристаллических компонентов, каждый насчитывающий до 10% масс. или больше, присутствует в 100% масс. термореактивной смолы, причем разница в однокомпонентной температуре плавления между кристаллическим компонентом, наиболее высоким из всех кристаллических компонентов в однокомпонентной температуре плавления, и кристаллическим компонентом, наиболее низким в однокомпонентной температуре плавления, составляет 60°C или меньше.
5. Композиция термореактивной смолы для использования в преформе для производства армированного волокном композитного материала по любому из пп. 1–4, предназначенная для получения преформы для производства армированного волокном композитного материала, которая включает основу из сухого армированного волокна.
6. Армированный волокном композитный материал, содержащий основу из сухого армирующего волокна, пропитанную композицией термореактивной смолы по п. 5, в котором композиция термореактивной смолы находится в отвержденном состоянии.
7. Способ производства армированного волокном композитного материала, включающий стадию плавления, на которой композицию термореактивной смолы по п. 5 плавят и затем формуют, при этом пропитывая основу из сухого армирующего волокна, и стадию отверждения, на которой композицию термореактивной смолы, сформованную после пропитывания основы из сухого армирующего волокна, отверждают.